СОСТАВ СОПОЛИМЕРА НА ОСНОВЕ ПРОПИЛЕНА ДЛЯ ПРОИЗВОДСТВА ТРУБ

1. Состав полиолефина, содержащий:
компонент А), включающий от 90,0 вес.% до 99,0 вес.% этиленпропиленового сополимера, в котором:
i) содержание этиленовых звеньев составляет от 1,0 вес.% до 8,0 вес.%;
(ii) температура плавления составляет от 135°C до 155°C;
(iii) скорость течения расплава (230°C/5 кг ISO 1133)  составляет от 0,2 г/10 мин до 3,5 г/10 мин;
(iv) содержание растворимых в ксилоле веществ при 25°C составляет от 10,0 вес.% до 4,0 вес.%;
(v) коэффициент полидисперсности (PI)  составляет от 3,0 до 7,0;
компонент В), включающий от 1,0 вес.% до 10,0 вес.% этиленпропиленового сополимера, содержащего от 8,0 вес.% до 20,0 вес.% этиленовых звеньев; скорость течения расплава указанного сополимера (измеренная при 190°C с массой груза 2,16 кг) составляет от 0,5 г/10 мин до 5,0 г/10 мин;
отличающийся тем, что получаемый  состав полиолефина имеет скорость течения расплава (230°C/5 кг ISO 1133) от 0,2 г/10 мин до 4,0 г/10 мин, а сумма A + B составляет 100.
2. Состав полиолефина по п.1, отличающийся тем, что содержание этиленовых звеньев в компоненте А) составляет от 2,0 вес.% до 8,0 вес.%.
3. Состав полиолефина по любому из пп. 1,2, отличающийся тем, что содержание этиленовых звеньев в компоненте В) составляет от 11 вес.% до 19 вес.%.
4. Состав полиолефина по любому из пп. 1–3, отличающийся тем, что скорость течения расплава (MFR) (ISO 1133 230°С, 5 кг) составляет от 0,4 до 3,0 г/10 мин.
5. Трубы и листы, содержащие состав полиолефина по пп.1–4.
6. Системы трубопроводов, работающие под давлением, по п.5.
7. Однослойные или многослойные трубы и листы, отличающиеся тем, что, по меньшей мере, один слой содержит состав полиолефина по п.1.